(57)【要約】  本発明の課題は、光透過性を損なうことなく、導波損失を低減し、光取り出し効率を向上させる有機ＥＬ素子を提供することである。本発明の有機ＥＬ素子（１００）は、透明基板（１０８）上に、第１電極（１０６）、有機機能層（１０４）、第２電極（１０２）が順次積層され、透明基板（１０８）と第１電極（１０６）との間に、少なくとも１層の光散乱層（１２０）が設けられ、光散乱層（１２０）には、バインダーと、バインダー中に分散された光散乱粒子（１２２）とが含有され、バインダーが、ポリシロキサン構造に少なくとも１種のアルキル基以外の有機基を有する有機無機ハイブリッドポリマーであることを特徴とする。
2014136723.tif 000002
【特許請求の範囲】
【請求項１】
透明基板上に、第１電極、有機機能層、第２電極が順次積層されている有機エレクトロルミネッセンス素子であって、
前記透明基板と前記第１電極との間に、少なくとも１層の光散乱層が設けられ、
前記光散乱層には、バインダーと、前記バインダー中に分散された光散乱粒子とが含有され、
前記バインダーが、ポリシロキサン構造に少なくとも１種のアルキル基以外の有機基を有する有機無機ハイブリッドポリマーであることを特徴とする有機エレクトロルミネッセンス素子。
【請求項２】
前記アルキル基以外の有機基が、アクリロイル基、エポキシ基又はイソシアネート基であることを特徴とする請求項１に記載の有機エレクトロルミネッセンス素子。
【請求項３】
前記光散乱層と前記第１電極との間に、少なくとも１層の平滑層が設けられ、
前記平滑層には、前記有機無機ハイブリッドポリマーが含有されていることを特徴とする請求項１又は請求項２に記載の有機エレクトロルミネッセンス素子。
【請求項４】
前記光散乱層及び前記平滑層の屈折率が、いずれも１．７〜２．０の範囲内であることを特徴とする請求項３に記載の有機エレクトロルミネッセンス素子。
【請求項５】
前記第１電極が、銀又は銀を主成分とする合金により形成されていることを特徴とする請求項１から請求項４までのいずれか一項に記載の有機エレクトロルミネッセンス素子。
【請求項６】
透明基板上に、第１電極、有機機能層、第２電極を順次積層し、前記透明基板と前記第１電極との間に、少なくとも１層の光散乱層を設け、前記光散乱層に、バインダーと、前記バインダー中に分散した光散乱粒子とを含有し、前記バインダーが、ポリシロキサン構造に少なくとも１種のアルキル基以外の有機基を有する有機無機ハイブリッドポリマーである有機エレクトロルミネッセンス素子の製造方法であって、
前記透明基板上に、前記バインダー中に前記光散乱粒子を分散した分散液を塗布し、前記光散乱層を形成する工程と、
前記光散乱層に対し、１００〜２８０℃の範囲内で加熱する工程、又は１５０〜２３０ｎｍの範囲内の波長のエキシマ光を照射する工程と、
を有することを特徴とする有機エレクトロルミネッセンスの製造方法。
【請求項７】
前記光散乱層上に、前記有機無機ハイブリッドポリマーを含有する分散液を塗布し、少なくとも１層の平滑層を形成する工程と、
前記平滑層に対し、１００〜２８０℃の範囲内で加熱する工程、又は１５０〜２３０ｎｍの範囲内の波長のエキシマ光を照射する工程と、
を有することを特徴とする請求項６に記載の有機エレクトロルミネッセンスの製造方法。
【発明の詳細な説明】
【技術分野】
【０００１】
本発明は、有機ＥＬ素子及びその製造方法に関する。より詳しくは、光透過性を損なうことなく、導波損失を低減し、光取り出し効率を向上させる有機ＥＬ素子及びその製造方法に関する。
【背景技術】
【０００２】
有機材料のエレクトロルミネッセンス（ｅｌｅｃｔｒｏｌｕｍｉｎｅｓｃｅｎｃｅ：ＥＬ）を利用した有機エレクトロルミネッセンス素子（有機ＥＬ素子）は、数Ｖ〜数十Ｖ程度の低電圧で発光が可能な薄膜型の完全固体素子であり、高輝度、高発光効率、薄型、軽量といった多くの優れた特徴を有している。このため、各種ディスプレイのバックライト、看板や非常灯等の表示板、照明光源等の面発光体として近年注目されている。一方、有機ＥＬ子の光取り出し効率は２０％程度であり、素子内での損失が大きいことが知られている。【０００３】
図３は、従来の有機ＥＬ素子の概略断面図である。有機ＥＬ素子３００は、図中の下層から順に、金属電極３０２、屈折率が約１．８の有機機能層３０４、屈折率が約１．８の透明電極３０６、屈折率が約１．５の透明基板３０８が積層されて構成される。なお、図中の符号３１０ａ〜３１０ｅで表される矢印は、有機機能層３０４から発生した光のうち特徴的なものを示している。【０００４】
光３１０ａは、有機機能層３０４の発光面に対して垂直方向の光であり、透明基板３０８を透過して光取り出し側（空気側）に取り出される。
光３１０ｂは、透明基板３０８と空気との界面に臨界角以下の浅い角度で入射した光であり、透明基板３０８と空気との界面で屈折して光取り出し側に取り出される。
光３１０ｃは、透明基板３０８と空気との界面に臨界角より深い角度で入射した光であり、透明基板３０８と空気との界面で全反射して光取り出し側に取り出せない光である。これによる損失を基板損失と呼び、通常２０％程度の損失がある。
光３１０ｄは、透明電極３０６と透明基板３０８との界面に臨界角より深い角度で入射した光のうち共振条件を満たした光であり、透明電極３０６と透明基板３０８との界面で全反射して導波モードが発生し、有機機能層３０４及び透明電極３０６内に閉じ込められる光である。これによる損失を導波損失と呼び、通常２０〜２５％程度の損失がある。
光３１０ｅは、金属電極３０２へ入射して金属電極３０２内の自由電子と作用し、導波モードの一種であるプラズモンモードが発生して、金属電極３０２の表面近傍に閉じ込められる光である。これによる損失をプラズモン損失と呼び、通常３０〜４０％程度の損失がある。【０００５】
このように、従来の有機ＥＬ素子３００においては、基板損失、導波損失及びプラズモン損失があることから、それらの損失を少なくすれば、より多くの光を取り出すことが可能となる。【０００６】
一方で、光取り出し効率を向上させることを目的として、例えば、特許文献１及び２には、透明電極と基板との間に、光を取り出すための層として低屈折率層を備えた有機ＥＬ素子について開示されている。
また、特許文献３には、透明電極と発光層との間に、金属微粒子を分散させた光散乱層を備えた有機ＥＬ素子について開示されている。
しかしながら、特許文献１に開示されている有機ＥＬ素子の構成では、低屈折率層から基板へは効率よく光が入射するが、透明電極の屈折率は高く、透明電極から低屈折率層へ入射する光の効率は改善されていない。すなわち、透明電極に導波モードの光が閉じ込められた状態となっており、導波損失は改善されておらず、光取り出し効率が高いとはいえない。また、低屈折率層は、多孔性シリカを主成分として構成されているため、膜が脆いという欠点がある。同様に、特許文献２に開示されている有機ＥＬ素子の構成においても、透明電極に導波モードの光が閉じ込められ、光取り出し効率が高いとはいえず、また、低屈折率層は、シリカエアロゲルを主成分として構成されていることから膜が脆い欠点がある。
特許文献３に開示されている有機ＥＬ素子の構成では、光散乱層は透明電極と発光層との間に設けられているので、透明電極から基板へ入射する光の効率は改善されておらず、透明電極に導波モードの光が閉じ込められ、光取り出し効率が高いとはいえない。
特許文献４には、光散乱層に有機と無機との複合体バインダーを含有する有機電子素子が開示されているが、バインダーとして具体的に開示されているのはエチル基を側鎖として有するＴＥＯＳ（Ｓｉ（ＯＣ２Ｈ５））のみであり、光透過性を損なうことなく、導波損失を低減し、光取り出し効率を向上させる有機ＥＬ素子が得られることについて開示、示唆するものではない。【０００７】
また、光散乱層等を構成する素材として、プラスチック等の有機素材が考えられる。しかし、光を拡散させるために添加する微粒子の中には光触媒効果を有するものがあり、その活性化した微粒子が、プラスチック等の有機材料を劣化させることが知られている。
一方、無機素材を用いれば、光散乱粒子の光触媒効果を防ぐことはできるが、他の素材との接着性に劣ることがある。【０００８】
以上の理由から、光学的な性質、光散乱粒子の光触媒耐性、更には接着性に優れた素材が望まれていた。
【先行技術文献】
【特許文献】
【０００９】
【特許文献１】特許４１８６６８８号
【特許文献２】特許４３７８８９１号
【特許文献３】特開２００７−１６５２８４号公報
【特許文献４】特表２０１３−５３９１８２号公報
【発明の概要】
【発明が解決しようとする課題】
【００１０】
本発明は、上記問題・状況に鑑みてなされたものであり、その解決課題は、光透過性を損なうことなく、導波損失を低減し、光取り出し効率を向上させる有機ＥＬ素子及びその製造方法を提供することである。
【課題を解決するための手段】
【００１１】
本発明者は、上記課題を解決すべく、上記問題の原因等について検討する過程において、透明基板上に、第１電極、有機機能層、第２電極が順次積層されて構成され、透明基板と第１電極との間に、少なくとも１層の光散乱層が設けられ、光散乱層には、バインダーと、バインダー中に分散された光散乱粒子とが含有され、バインダーが、ポリシロキサン構造に少なくとも１種のアルキル基以外の有機基を有する有機無機ハイブリッドポリマーである有機ＥＬ素子が、導波損失を低減し、光取り出し効率を向上させることができることを見出し、本発明に至った。
すなわち、本発明に係る上記課題は、以下の手段により解決される。【００１２】
１．透明基板上に、第１電極、有機機能層、第２電極が順次積層されている有機エレクトロルミネッセンス素子であって、
前記透明基板と前記第１電極との間に、少なくとも１層の光散乱層が設けられ、
前記光散乱層には、バインダーと、前記バインダー中に分散された光散乱粒子とが含有され、
前記バインダーが、ポリシロキサン構造に少なくとも１種のアルキル基以外の有機基を有する有機無機ハイブリッドポリマーであることを特徴とする有機エレクトロルミネッセンス素子。【００１３】
２．前記アルキル基以外の有機基が、アクリロイル基、エポキシ基又はイソシアネート基であることを特徴とする第１項に記載の有機エレクトロルミネッセンス素子。【００１４】
３．前記光散乱層と前記第１電極との間に、少なくとも１層の平滑層が設けられ、
前記平滑層には、前記有機無機ハイブリッドポリマーが含有されていることを特徴とする第１項又は第２項に記載の有機エレクトロルミネッセンス素子。【００１５】
４．前記光散乱層及び前記平滑層の屈折率が、いずれも１．７〜２．０の範囲内であることを特徴とする第３項に記載の有機エレクトロルミネッセンス素子。【００１６】
５．前記第１電極が、銀又は銀を主成分とする合金により形成されていることを特徴とする第１項から第４項までのいずれか一項に記載の有機エレクトロルミネッセンス素子。【００１７】
６．透明基板上に、第１電極、有機機能層、第２電極を順次積層し、前記透明基板と前記第１電極との間に、少なくとも１層の光散乱層を設け、前記光散乱層に、バインダーと、前記バインダー中に分散した光散乱粒子とを含有し、前記バインダーが、ポリシロキサン構造に少なくとも１種のアルキル基以外の有機基を有する有機無機ハイブリッドポリマーである有機エレクトロルミネッセンス素子の製造方法であって、
前記透明基板上に、前記バインダー中に前記光散乱粒子を分散した分散液を塗布し、前記光散乱層を形成する工程と、
前記光散乱層に対し、１００〜２８０℃の範囲内で加熱する工程、又は１５０〜２３０ｎｍの範囲内の波長のエキシマ光を照射する工程と、
を有することを特徴とする有機エレクトロルミネッセンスの製造方法。【００１８】
７．前記光散乱層上に、前記有機無機ハイブリッドポリマーを含有する分散液を塗布し、少なくとも１層の平滑層を形成する工程と、
前記平滑層に対し、１００〜２８０℃の範囲内で加熱する工程、又は１５０〜２３０ｎｍの範囲内の波長のエキシマ光を照射する工程と、
を有することを特徴とする第５項に記載の有機エレクトロルミネッセンスの製造方法。
【発明の効果】
【００１９】
本発明の上記手段により、光透過性を損なうことなく、導波損失を低減し、光取り出し効率を向上させた有機ＥＬ素子及びその製造方法を提供することができる。【００２０】
本発明の効果の発現機構・作用機構については明確になっていないが、以下のように推察している。【００２１】
有機ＥＬ素子において、導波損失及びプラズモン損失を低減させることを考えるには、まずそれらの光の性質を把握する必要がある。【００２２】
〈導波モードの光の性質〉
図４は、図３に示した一般的な有機ＥＬ素子３００における導波モードの積層方向の光強度分布を示す図である。導波モードの光は、透明電極３０６と透明基板３０８との間で全反射した光と、有機機能層３０４と金属電極３０２との間で反射した光とが、互いに干渉して積層方向に図４に示すような光強度で分布する。この光強度分布は、有機機能層３０４中の発光点が積層方向のどの位置にあるかに関わらず、有機機能層３０４及び透明電極３０６の厚さと屈折率とによって決まる。【００２３】
〈プラズモンモードの光の性質〉
図５は、図３に示した一般的な有機ＥＬ素子３００におけるプラズモンモードの積層方向の光強度分布を示す図である。プラズモンモードは、金属電極３０２表面で発生するので、その光強度分布は、金属電極３０２の表面で最も高くなる。この光強度分布は、有機機能層３０４中の発光点が積層方向のどの位置にあるかに関わらず、金属電極３０２の導電性と有機機能層３０４及び透明電極３０６の屈折率とによっておおむね決まる。【００２４】
〈導波損失及びプラズモン損失を低減させるための手段〉
上記のように、導波モードは、光が高屈折率材料から低屈折率材料に入ろうとするときに生じる現象であり、光はより屈折率の高い層に閉じ込められるので、結果として、光強度分布のピークは屈折率の高い層に現れる傾向がある。一般に、透明基板の屈折率よりも有機機能層及び透明電極の屈折率が高いので、有機機能層及び透明電極に導波モードの光が閉じ込められる（図４参照。）。このことから、透明電極と基板との間に、高屈折率で、かつ光散乱機能を有する光散乱層を積層すれば、有機機能層及び透明電極での光の閉じ込めが弱くなり、透明基板に多くの光を導くことができ、光取り出し効率の向上に繋がると考えられる。【００２５】
しかし、光散乱層に使用されるバインダーは屈折率が低いことが一般的であり、光散乱層を高屈折率層として機能させることは困難である。
そこで、本発明では、バインダー中に、バインダーよりも高屈折率の微粒子を分散させることで、光散乱層の屈折率を高くする。【００２６】
また、導波モードの光は、散乱させることで素子内に閉じ込められにくくなる。散乱効果は、散乱体を分散させることで得られる。
その際、散乱体がどこに存在していてもよいわけではなく、光強度分布の高い部分に存在することで散乱を効果的に行うことができる。すなわち、図４及び５に示されるように、導波モードは、主に、有機機能層及び透明電極に分布しているので、有機機能層及び透明電極に散乱体が存在することが望ましいといえる。
すなわち、上記光散乱層に分散させる微粒子として、散乱に適した粒径の粒子を用いれば、屈折率を高くする効果に加えて、散乱効果も同時に得られ、より多くの光を取り出すことができると考えられる。【００２７】
また、プラズモンモードの光は、上述したように有機機能層と金属電極との界面に存在する。この光は、有機機能層から直接到達したものだけでなく、透明電極と透明基板との間で全反射して金属電極に到達する光も含んでいる。そのため、この金属電極に到達する光もプラズモンモードになると考えられる。すなわち、この反射してくる光をなくすことができれば、導波損失に加えてプラズモン損失も減らすことができると考えられる。
【図面の簡単な説明】
【００２８】
【図１】本発明の第１実施形態に係る有機ＥＬ素子の概略断面図
【図２】本発明の第２実施形態に係る有機ＥＬ素子の概略断面図
【図３】従来形態の有機ＥＬ素子の概略断面図
【図４】一般的な有機ＥＬ素子の積層方向における導波モードの光強度分布を示す図
【図５】一般的な有機ＥＬ素子の積層方向におけるプラズモンモードの光強度分布を示す図
【発明を実施するための形態】
【００２９】
本発明の有機ＥＬ素子は、透明基板上に、第１電極、有機機能層、第２電極が順次積層され、透明基板と第１電極との間に、少なくとも１層の光散乱層が設けられ、光散乱層には、バインダーと、バインダー中に分散された光散乱粒子とが含有され、バインダーが、ポリシロキサン構造に少なくとも１種のアルキル基以外の有機基を有する有機無機ハイブリッドポリマーであることを特徴とする。この特徴は、請求項１から請求項７までの請求項に係る発明に共通する技術的特徴である。
【００３０】
本発明の実施態様としては、本発明の効果発現の観点から、アルキル基以外の有機基が、アクリロイル基、エポキシ基又はイソシアネート基であることが好ましい。
【００３１】
また、光散乱層と第１電極との間に、少なくとも１層の平滑層が設けられ、平滑層には、有機無機ハイブリッドポリマーが含有されていることが、光散乱層の表面を平滑にして第１電極に凹凸が形成されるのを防ぎ、その結果として、電極間の短絡（ショート）を防止できることから好ましい。
【００３２】
さらに、本発明においては、光散乱層及び平滑層の屈折率が、いずれも１．７〜２．０の範囲内であることが、十分な散乱効果を得られることから好ましい。
【００３３】
また、第１電極が、銀又は銀を主成分とする合金により形成されていることが、ＩＴＯ（Ｉｎｄｉｕｍ  Ｔｉｎ  Ｏｘｉｄｅ：ＳｎＯ２−Ｉｎ２Ｏ３）よりも抵抗値が低く非常に高い導電性を有すること、レアメタルを含有しないためコストが安いこと、及び酸化物でないために加工しやすいことから、好ましい。
【００３４】
本発明の有機ＥＬ素子に係る光散乱層の作製方法としては、透明基板上に、バインダー中に光散乱粒子を分散した分散液を塗布し、光散乱層を形成する工程と、光散乱層に対し、１００〜２８０℃の範囲内で加熱する工程、又は１５０〜２３０ｎｍの範囲内の波長のエキシマ光を照射する工程と、を有する態様の作製方法であることが、バインダーの硬化不足や分解による着色の防止、又は照射対象物の温度を低く維持することができ、結果として、発光効率を低下させることがないことから好ましい。
【００３５】
さらに、上記同様の理由から、平滑層も光散乱層と同じ作製方法により作製することが好ましい。
【００３６】
以下、本発明とその構成要素、及び本発明を実施するための形態・態様について詳細な説明をする。なお、本願において、数値範囲を表す「〜」は、その前後に記載される数値を下限値及び上限値として含む意味で使用している。
【００３７】
［第１の実施形態］
≪有機ＥＬ素子の構成≫
図１に示すとおり、本実施形態に係る有機ＥＬ素子１００は、図中の下層から順に、金属電極（第２電極）１０２、有機機能層１０４、透明電極（第１電極）１０６、光散乱層１２０、透明基板１０８が積層されて構成されている。この有機ＥＬ素子１００は、透明基板１０８の透明電極１０６側とは反対面を光取り出し面とする、いわゆるボトムエミッション方式である。
光散乱層１２０には、入射した光を散乱する散乱体として、光散乱粒子１２２が含有されている。
【００３８】
≪光散乱層（１２０）≫
（１）光散乱層の構成
光散乱層は、バインダー中に光散乱粒子を分散させた構造を有し、該バインダーがポリシロキサン構造に少なくとも１種のアルキル基以外の有機基を有する有機無機ハイブリッドポリマーであることを特徴とする。
光散乱粒子が入っていない状態の有機無機ハイブリッドポリマーの屈折率は１．５程度であるが、光散乱粒子を適量分散させることで、光散乱層の屈折率を１．５以上とすることができる。また、光散乱粒子がほぼ透明であれば、光散乱粒子で光はほとんど吸収されないので、光取り出し効率を低下させることがない。また、光散乱粒子として、光が散乱する大きさのものを用いれば、導波モードの光の散乱効果が得られ、より多くの光を取り出すことができる。
【００３９】
光散乱層は、屈折率が１．７〜２．０の範囲内である高屈折率層であることが好ましい。光散乱層の屈折率が１．７以上であれば、有機機能層や透明電極中に導波モードの光が閉じ込められることなく、透明基板側へ光を導くことができる。また、光散乱層の屈折率が２．０以下であれば、光散乱層の膜強度を高く維持することができる。
光散乱層は、屈折率が１．７〜２．０の範囲内である単独の素材で層形成してもよいし、２種類以上の化合物を混合して層形成してもよい。このような混合系の場合、光散乱層の屈折率は、各々の素材固有の屈折率に混合比率を乗じた合算値により算出される計算屈折率でも代用可能である。また、この場合、各々の素材の屈折率は、１．７未満若しくは２．０より大きくてもよく、混合して形成された光散乱層の屈折率が１．７〜２．０の範囲内となっていればよい。
【００４０】
（１．１）バインダー
本発明に係るバインダーは、ポリシロキサン構造に少なくとも１種のアルキル基以外の有機基を有する有機無機ハイブリッドポリマーである。ポリシロキサン構造に少なくとも１種のアルキル基以外の有機基を有することにより、高透明性、高強度、成膜性が良好な層とすることが可能となる。
【００４１】
（１．１．１）有機ポリマー構造
本発明に係る有機無機ハイブリッドポリマーのアルキル基以外の有機基としては、公知の置換基を特に制限なく使用可能であり、例えば、アリール基、アラアルキル基、シクロアルキル基、アミノ基、イミノ基、シアノ基、ニトロ基、ニトロソ基、アゾ基、ジアゾ基、アジ基、カルボニル基、フェニル基、ヒドロキシ基、ペルオキシ基、アシル基、アセチル基、アルデヒド基、カルボキシ基、アミド基、イミド基、エステル基、オキシム基、チオール基、スルホ基、ウレア基、イソニトリル基、アレン基、アクリロイル基、メタクリロイル基、エポキシ基、オキセタン基、イソシアネート基等を用いることができるが、中でもアクリロイル基、エポキシ基又はイソシアネート基が特に好ましい。
【００４２】
（１．１．２）ポリシロキサン構造
ポリシロキサン構造としては、例えば、Ｓｉ−Ｏ−Ｓｉ結合を有するポリシロキサン（ポリシルセスキオキサンを含む）を挙げることができる。
ポリシロキサンとしては、具体的には、一般構造単位としての〔Ｒ３ＳｉＯ１／２〕、〔Ｒ２ＳｉＯ〕、〔ＲＳｉＯ３／２〕及び〔ＳｉＯ２〕を含むことができる。ここで、Ｒは、水素原子、炭素数１〜２０のアルキル基（例えば、メチル基、エチル基、プロピル基等）、アリール基（例えば、フェニル基等）、不飽和アルキル基（例えば、ビニル基等）からなる群より独立して選択される。特定のポリシロキサン構造の例としては、〔ＰｈＳｉＯ３／２〕、〔ＭｅＳｉＯ３／２〕、〔ＨＳｉＯ３／２〕、〔ＭｅＰｈＳｉＯ〕、〔Ｐｈ２ＳｉＯ〕、〔ＰｈＶｉＳｉＯ〕、〔ＶｉＳｉＯ３／２〕（Ｖｉはビニル基を表す。）、〔ＭｅＨＳｉＯ〕、〔ＭｅＶｉＳｉＯ〕、〔Ｍｅ２ＳｉＯ〕、〔Ｍｅ３ＳｉＯ１／２〕等が挙げられる。また、ポリシロキサンの混合物やコポリマーも使用可能である。
【００４３】
（１．２）光散乱粒子
光散乱層に含有される光散乱粒子は、可視光域のＭｉｅ散乱を生じさせる領域以上の平均粒径を有する透明な粒子であることが好ましく、その平均粒径の下限としては０．２μｍ以上であることが好ましい。
一方、平均粒径の上限としては、本発明の効果を阻害しない限りにおいて、特に制限されるものではない。
なお、本発明における平均粒径は、例えば、日機装社製ナノトラックＵＰＡ−ＥＸ１５０といった動的光散乱法を利用した装置や、電子顕微鏡写真の画像処理により測定することができる。
【００４４】
光散乱粒子としては、特に制限はなく、目的に応じて適宜選択することができ、有機微粒子であっても、無機微粒子であってもよいが、中でも高屈折率を有する無機微粒子であることが好ましい。
高屈折率を有する有機微粒子としては、例えば、ポリメチルメタクリレートビーズ、アクリル−スチレン共重合体ビーズ、メラミンビーズ、ポリカーボネートビーズ、スチレンビーズ、架橋ポリスチレンビーズ、ポリ塩化ビニルビーズ、ベンゾグアナミン−メラミンホルムアルデヒドビーズ等が挙げられる。
高屈折率を有する無機微粒子としては、例えば、ジルコニウム、チタン、アルミニウム、インジウム、亜鉛、スズ、アンチモン等の中から選ばれる少なくとも一つの酸化物からなる無機酸化物粒子が挙げられる。無機酸化物粒子としては、具体的には、ＺｒＯ２、ＴｉＯ２、ＢａＴｉＯ３、Ａｌ２Ｏ３、Ｉｎ２Ｏ３、ＺｎＯ、ＳｎＯ２、Ｓｂ２Ｏ３、ＩＴＯ、ＳｉＯ２、ＺｒＳｉＯ４、ゼオライト等が挙げられ、中でも、ＴｉＯ２、ＢａＴｉＯ３、ＺｒＯ２、ＺｎＯ、ＳｎＯ２が好ましく、ＴｉＯ２が最も好ましい。また、ＴｉＯ２の中でも、アナターゼ型よりルチル型のほうが触媒活性が低いため、光散乱層や隣接する層の耐候性が高くなり、更に屈折率が高いことから好ましい。
【００４５】
また、これらの光散乱粒子は、バインダー中に分散させた際の分散液の分散性や安定性向上の観点から、粒子表面に表面処理を施してもよい。
表面処理材としては、例えば、酸化ケイ素や酸化ジルコニウム等の異種無機酸化物、水酸化アルミニウム等の金属水酸化物、オルガノシロキサン、ステアリン酸等の有機酸等が挙げられる。これら表面処理材は、１種を単独で用いてもよく、複数種を組み合わせて用いてもよい。中でも、分散液の安定性の観点から、表面処理材としては、異種無機酸化物及び／又は金属水酸化物が好ましく、金属水酸化物がより好ましい。
無機酸化物粒子が、表面処理材で表面被覆処理されている場合、その被覆量（一般的に、この被覆量は、粒子の質量に対する当該粒子の表面に用いた表面処理材の質量割合で示される。）は、０．０１〜９９質量％の範囲内であることが好ましい。表面処理材の被覆量が０．０１質量％以上であれば、表面処理による分散性や安定性の向上効果を十分に得ることができる。また、被覆量が９９質量％以下であれば、高屈折率の光散乱層の屈折率を高く維持することができる。
【００４６】
その他、光散乱粒子としては、国際公開第２００９／０１４７０７号や米国特許第６６０８４３９号明細書等に記載の量子ドットも好適に用いることができる。
【００４７】
光散乱粒子は、その屈折率が１．７以上であることが好ましく、１．８５以上であることがより好ましく、２．０以上であることが特に好ましい。屈折率が１．７以上であれば、バインダーに対して十分な屈折率差が得られ、光の散乱量を減少させることなく、光取り出し効率の向上効果を得ることができる。
一方で、光散乱粒子の屈折率の上限は３．０未満であることが好ましい。屈折率が３．０未満であれば、層中での多重散乱を抑え、透明性を低下させることがない。
【００４８】
光散乱粒子は、実際には、多分散粒子であることや規則的に配置することが難しいことから、局部的には回折効果を有するものの、多くは拡散により光の方向を変化させ光取り出し効率を向上させる。
【００４９】
（２）光散乱層の作製方法
本発明に係る光散乱層の作製方法は、主に、
（ｉ）透明基板上に、バインダー中に光散乱粒子を分散した分散液を塗布し、光散乱層を形成する工程と、
（ii）光散乱層に対し、１００〜２８０℃の範囲内で加熱する工程、又は１５０〜２３０ｎｍの範囲内の波長のエキシマ光を照射する工程と、
を有していることが好ましい。
以下、各工程について説明する。
【００５０】
（ｉ）光散乱層を形成する工程
光散乱層は、媒体となるバインダー中に光散乱粒子を分散した分散液を、透明基板上に塗布することで形成する。
分散液の塗布方法としては、グラビア印刷法、フレキソ印刷法、オフセット印刷法、スクリーン印刷法、インクジェット印刷法等の各種印刷方法に加えて、ロールコート法、バーコート法、ディップコーティング法、スピンコーティング法、キャスティング法、ダイコート法、ブレードコート法、カーテンコート法、スプレーコート法、ドクターコート法等の各種塗布法を用いることができる。
【００５１】
（ii−１）光散乱層を加熱する工程
本発明に係る光散乱層は、１００〜２８０℃の範囲内で加熱することにより、硬化させることが好ましい。
１００℃未満では、光散乱層や後述する平滑層のバインダーがエネルギー不足で硬化しないことがあり、２８０℃を超えるとバインダーが分解を起こして着色してしまい、光透過率が低下し、結果として、素子の発光効率が低下する場合がある。
光散乱層の加熱に用いられる加熱装置としては、一般に使用されているものが使用でき、例えば、接触式のホットプレート、非接触式のＩＲヒーター等が挙げられる。これらの装置は、基板を加熱できるものであれば使用に際して特に制限なく用いることができる。
【００５２】
（ii−２）光散乱層にエキシマ光を照射する工程
本発明に係る光散乱層は、上記加熱工程に代えて、１５０〜２３０ｎｍの範囲内の波長のエキシマ光を照射することにより、硬化させることを特徴とする。
このような照射装置としては、具体的には、１００〜２３０ｎｍの範囲内の真空紫外線を発する希ガスエキシマランプが挙げられる。
【００５３】
Ｘｅ、Ｋｒ、Ａｒ、Ｎｅ等の希ガス原子は、化学的に結合して分子を作らないため、不活性ガスと呼ばれる。しかし、放電等によりエネルギーを得た希ガス原子（励起原子）は、他の原子と結合して分子を作ることができる。
例えば、Ｘｅ（キセノン）の場合、下記反応式で示されるように、励起されたエキシマ分子であるＸｅ２＊が基底状態に遷移するときに、波長１７２ｎｍのエキシマ光を発光する。
【００５４】
ｅ＋Ｘｅ→Ｘｅ＊
Ｘｅ＊＋２Ｘｅ→Ｘｅ２＊＋Ｘｅ
Ｘｅ２＊→Ｘｅ＋Ｘｅ＋ｈν（１７２ｎｍ）
【００５５】
エキシマランプの特徴としては、放射が一つの波長に集中し、必要な光以外がほとんど放射されないので、光の発生効率が高いことが挙げられる。これにより、低い電力の投入で点灯させることが可能である。また、温度上昇の要因となる波長の長い光は発せず、紫外線領域の単一波長でエネルギーを照射するため、対象物の温度を比較的低く保つことができる。さらには、始動・再始動に時間を要さないので、瞬時の点灯点滅が可能である。
【００５６】
エキシマ光を効率よく照射する光源としては、誘電体バリアー放電ランプが挙げられる。
誘電体バリアー放電ランプの構成としては、電極間に誘電体を介して放電を起こすものであり、一般的には、誘電体からなる放電容器とその外部とに少なくとも一方の電極が配置されていればよい。誘電体バリアー放電ランプとして、例えば、石英ガラスで構成された太い管と細い管とからなる二重円筒状の放電容器中にＸｅ等の希ガスが封入され、該放電容器の外部に網状の第１の電極を設け、内管の内側に他の電極を設けたものがある。誘電体バリアー放電ランプは、電極間に高周波電圧等を加えることによって放電容器内部に誘電体バリアー放電を発生させ、該放電により生成されたＸｅ等のエキシマ分子が解離する際にエキシマ光を発生させる。
【００５７】
≪第２電極（１０２）≫
第２電極は、陰極としての役割と光を透明基板側に反射させるミラーとしての役割がある。
第２電極の構成材料としては、例えば、アルミニウム、銀、ニッケル、チタン、ナトリウム、カルシウム等の反射率が６０％以上の金属材料やそれらのいずれかを含む合金等を用いることができる。
【００５８】
≪有機機能層（１０４）≫
有機機能層は、発光層を含む、有機化合物又は錯体からなる単層又は複数層であり、例えば、陽極（第１電極）と接する正孔輸送層、発光材料で形成された発光層、陰極（第２電極）と接する電子輸送層等からなり、数ｎｍ〜数百ｎｍの厚さを有している。また、フッ化リチウム層や無機金属塩の層あるいはそれらを含有する層等が、任意の位置に形成されていてもよい。発光層は、少なくとも１種の発光材料からなり、発光材料としては蛍光発光性化合物又はリン光発光性化合物等を用いることができる。
【００５９】
有機機能層の構成としては、上述の構成も含めて、例えば、以下の（ｉ）〜（ｖ）の構成等を採用できる。
【００６０】
（i）（陽極）／発光層／電子輸送層／（陰極）
（ii）（陽極）／正孔輸送層／発光層／電子輸送層／（陰極）
（iii）（陽極）／正孔輸送層／発光層／正孔阻止層／電子輸送層／（陰極）
（iv）（陽極）／正孔輸送層／発光層／正孔阻止層／電子輸送層／電子注入層／（陰極）
（ｖ）（陽極）／正孔注入層／正孔輸送層／発光層／正孔阻止層／電子輸送層／電子注入層／（陰極）
【００６１】
正孔輸送層は、正孔を輸送する機能を有する材料からなり、広い意味で正孔注入層、電子阻止層も正孔輸送層に含まれる。正孔輸送層は、単層又は複数層設けることができる。
【００６２】
電子輸送層は、電子を輸送する機能を有する材料からなり、広い意味で電子注入層、正孔阻止層も電子輸送層に含まれる。電子輸送層は、単層又は複数層設けることができる。
【００６３】
正孔阻止層は、広い意味では電子輸送層の機能を有し、電子を輸送する機能を有しつつ正孔を輸送する能力が著しく小さい正孔阻止材料からなり、電子を輸送しつつ正孔を阻止することで、電子と正孔との再結合確率を向上させることができる。
【００６４】
正孔注入層及び電子注入層は、駆動電圧低下や発光輝度向上のために、電極と発光層間に設けられる層のことである。
【００６５】
≪第１電極（１０６）≫
第１電極は、第２電極の反対電極であり、その構成材料としては、例えば、ＣｕＩ、ＩＴＯ、ＳｎＯ２、ＺｎＯ、インジウムジンクオキシド（ＩＺＯ）等の透過率が４０％以上の導電性透明材料を用いることができる。
【００６６】
（銀を主成分とした透明電極）
本発明においては、第１電極を銀又は銀を主成分とする合金により形成されているものとしてもよい。
なお、主成分とは、第１電極を構成する成分のうち、構成比率が最も高い成分をいう。その構成比率としては、６０質量％以上であることが好ましく、９０質量％以上であることがより好ましく、９８質量％以上であることが特に好ましい。また、透明電極の透明とは、波長５５０ｎｍでの光透過率が５０％以上であることをいう。
【００６７】
第１電極は、銀又は銀を主成分とした合金の層が、必要に応じて複数の層に分けて積層された構成であってもよい。
さらに、第１電極は、厚さが４〜９ｎｍの範囲内にあることが好ましい。厚さが９ｎｍより薄い場合には、層の吸収成分又は反射成分が少なく、透明電極の透過率が大きくなる。また、厚さが４ｎｍより厚い場合には、層の導電性を十分に確保することができる。
【００６８】
第１電極を構成する銀（Ａｇ）を主成分とする合金としては、例えば、銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）等が挙げられる。
【００６９】
このような第１電極の作製方法としては、塗布法、インクジェット法、コーティング法、ディップ法等のウェットプロセスを用いる方法や、蒸着法（抵抗加熱、ＥＢ法等）、スパッタ法、ＣＶＤ法等のドライプロセスを用いる方法等が挙げられる。中でも、蒸着法が好ましく適用される。
【００７０】
≪透明基板（１０８）≫
透明基板は、有機ＥＬ素子全体を保持するとともに、光を透過するものである。
透明基板としては、例えば、０．１〜１ｍｍの範囲内の厚さを有するガラスや樹脂等の透明材料を用いることができる。透明基板の屈折率は、１．５前後である。透明基板を樹脂フィルム等のフレキシブルなフィルム状の材料で形成すれば、面光源を湾曲させることができ、種々の方向に向かって発光させることができる。
【００７１】
≪その他の構成≫
有機ＥＬ素子を構成する有機化合物は、水分や大気中の酸素により劣化するため、透湿防止層（ガスバリアー層）で封止して外部雰囲気から遮断して使用される。この透湿防止層は、例えば、高周波スパッタリング法等により形成することができる。また、透明基板には、必要に応じて、ハードコート層、アンダーコート層等を設けてもよい。
また、透明基板から空気中に効率よく光を取り出すため、透明基板上に、既知のレンズシートやプリズムシート等を設けることもできる。
【００７２】
≪有機ＥＬ素子の使用方法≫
有機ＥＬ素子は、上記のように、透明基板上に、透明電極と有機機能層と金属電極とが積層され構成されている。当該有機ＥＬ素子においては、一方の端部で透明電極の一部を露出させ、他方の端部で金属電極の一部を露出させて電極部を形成し、この電極部を電源部（不図示）の各々の電源配線（不図示）に接続して、有機機能層に所定の直流電圧を印加することで、発光させることができる。
【００７３】
［第２の実施形態］
第２の実施形態は、主に、下記の点で第１の実施形態と異なっている。
【００７４】
図２に示すとおり、本実施形態に係る有機ＥＬ素子２００は、図中の下層から順に、金属電極（第２電極）１０２、有機機能層１０４、透明電極（第１電極）１０６、平滑層２３０、光散乱層２２０、透明基板１０８が積層されて構成されている。この有機ＥＬ素子２００は、透明基板１０８の透明電極１０６とは反対面を光取り出し面とする、いわゆるボトムエミッション方式である。
光散乱層２２０には、入射した光を散乱する散乱体として、光散乱粒子２２２が含有されている。
なお、図２においては、一例として、平滑層２３０に高屈折粒子２３２が含有された場合を示している。
【００７５】
≪光散乱層（２２０）≫
光散乱層２２０は、主に、下記の点で第１の実施形態に係る光散乱層１２０と異なっている。
【００７６】
光散乱層に含有される光散乱粒子の下限としては０．２μｍ以上であることが好ましいが、平均粒径の上限としては、平均粒径がより大きいと、光散乱粒子を含有した光散乱層の粗さを平坦化する平滑層の層厚も厚くする必要があり、工程の負荷、層の光吸収の観点で不利な点があることから、好ましくは１０μｍ未満、より好ましくは５μｍ未満、特に好ましくは３μｍ未満、最も好ましくは１μｍ未満である。
【００７７】
光散乱粒子の配置としては、光散乱粒子が光散乱層と平滑層との界面に接触又は近接するように、積層方向に対して粒子２個分の厚さで配置されることが好ましい。これにより、平滑層内で全反射が起きたときに光散乱層に染み出してくるエバネッセント光を光散乱粒子で散乱させることができ、光取り出し効率が向上する。光散乱粒子が、その平均粒径を超える範囲で存在する場合、光散乱粒子が界面から遠く離れた位置に存在するため、エバネッセント光を散乱させることがなく、光取り出し効率の向上に寄与しない。また、光散乱粒子の分布厚みが増えると、塗布の均一性若しくは界面平滑性の低下、又は反射散乱光の増加による表示性能低下といった問題が生じる可能性がある。
【００７８】
光散乱粒子の光散乱層における含有量は、体積充填率で、１．０〜７０％の範囲内であることが好ましく、５．０〜５０％の範囲内であることがより好ましい。これにより、光散乱層と平滑層との界面に屈折率分布の粗密を作ることができ、光散乱量を増加させて光取り出し効率を向上させることができる。
【００７９】
≪平滑層（２３０）≫
本発明に係る平滑層は、屈折率が１．７〜２．０の範囲内である高屈折率層であることが好ましい。屈折率が１．７〜２．０の範囲内であれば、単独の素材で形成されていてもよいし、混合物で形成されていてもよい。混合物で形成する際の屈折率の考え方は、上記光散乱層の場合と同様である。
【００８０】
平滑層は、この上に第１電極を良好に形成させる平坦性を有することが重要である。その平坦性は、平均面粗さＲａが１００ｎｍ未満、好ましくは３０ｎｍ未満、特に好ましくは１０ｎｍ未満、最も好ましくは５ｎｍ未満である。
なお、本発明において、平均面粗さＲａとは、原子間力顕微鏡法（Ａｔｏｍｉｃ  Ｆｏｒｃｅ  Ｍｉｃｒｏｓｃｏｐｙ：ＡＦＭ）にて測定された、１０μｍ□における平均面粗さＲａのことをいう。
【００８１】
平滑層に用いられるバインダーとしては、光散乱層と同様のものが挙げられる。
【００８２】
本発明に係る平滑層は、バインダー中に高屈折粒子が含有された構成としてもよい。
平滑層に含有される高屈折粒子としては、微粒子ゾルであることが好ましい。
高屈折粒子の屈折率の下限としては、バルクの状態で１．７以上であることが好ましく、１．８５以上であることがより好ましく、２．０以上であることが更に好ましく、２．５以上であることが特に好ましい。また、高屈折粒子の屈折率の上限としては、３．０以下であることが好ましい。高屈折粒子の屈折率が１．７以上であれば、本発明の目的効果を十分に発揮することができる。高屈折粒子の屈折率が３．０以下であれば、層中での多重散乱を抑制し、透明性を低下させることがない。
【００８３】
高屈折粒子の平均粒径の下限としては、通常５ｎｍ以上であることが好ましく、１０ｎｍ以上であることがより好ましい。また、高屈折粒子の平均粒径の上限としては、７０ｎｍ以下であることが好ましく、６０ｎｍ以下であることがより好ましい。高屈折粒子の平均粒径が５ｎｍ以上であれば、高屈折粒子が凝集するのを抑え、透明性を低下させることがない。また、高屈折粒子全体としての表面積が大きくならず、触媒活性を抑えるため、平滑層や隣接する層の劣化を防止することができる。高屈折粒子の平均粒径が７０ｎｍ以下であれば、平滑層の透明性を低下させることがない。なお、本発明の効果を損なわない限りにおいて、粒径の分布は制限されず、広くても狭くてもよいし、複数の分布を持っていてもよい。
【００８４】
高屈折粒子の含有量の下限としては、全体質量に対して、７０質量％以上であることが好ましく、８０質量％以上であることがより好ましく、８５質量％以上であることが更に好ましい。また、高屈折粒子の含有量の上限としては、９７質量％以下であることが好ましく、９５質量％以下であることがより好ましい。高屈折粒子の含有量が７０質量％以上であれば、平滑層の屈折率を１．８０以上とすることが容易となる。高屈折粒子の含有量が９７質量％以下であれば、平滑層の塗布法による作製に支障がなく、また、乾燥後の層の強度や耐屈曲性を低下させることがない。
【００８５】
このような高屈折粒子としては、安定性の観点から、ＴｉＯ２（二酸化チタンゾル）であることがより好ましい。また、ＴｉＯ２の中でも、特にアナターゼ型よりルチル型のほうが触媒活性が低いため、平滑層や隣接する層の耐候性が高くなり、更に屈折率が高いことから好ましい。
二酸化チタンゾルの好ましい一次粒子径は、５〜１５ｎｍの範囲内であり、より好ましくは６〜１０ｎｍの範囲内である。
【００８６】
二酸化チタンゾルの調製方法としては、例えば、特開昭６３−１７２２１号公報、特開平７−８１９号公報、特開平９−１６５２１８号公報、特開平１１−４３３２７号公報等を参照することができる。
【００８７】
平滑層は、光散乱層と同様に、１００〜２８０℃の範囲内での加熱工程、又は１５０〜２３０ｎｍの範囲内の波長のエキシマ光を照射する工程により、硬化させることができる。
【００８８】
平滑層の機能としては、光散乱層の表面を平滑にして第１電極に凹凸ができるのを防ぎ、電極が短絡、いわゆるショートが起きて発光層が光らなくなることを防止することである。もう一つは、光散乱層は散乱の機能を主体としているのに対し、平滑層は発光した光を界面で反射させずに通過させることを主体とする。このように、両者で機能を分けることで素子構成の自由度を大きくすることができ、これにより有機ＥＬ素子の信頼性をより向上させることができる。
【実施例】
【００８９】
以下、実施例により本発明を具体的に説明するが、本発明はこれらに限定されるものではない。なお、実施例において「％」の表示を用いるが、特に断りがない限り「質量％」を表す。【００９０】
［実施例１］
≪有機ＥＬ素子の作製≫
（１）有機ＥＬ素子１０１の作製
基板として、６０ｍｍ×６０ｍｍ×０．７ｍｍの透明な無アルカリガラス基板を脱脂し、超純水洗浄、クリーンドライヤーで乾燥したものを用いた。
次いで、無アルカリガラス基板上に、国際公開第２０１０／１５０６９４号に記載の実施例１の白色発光有機ＥＬ素子１０１と同様にして、第１電極（陽極）、有機機能層（正孔注入層、正孔輸送層、発光層、電子輸送層）、第２電極（陰極）を形成し、有機ＥＬ素子１０１を作製した。【００９１】
その後、有機ＥＬ素子１０１の第２電極側を厚さ３００μｍのエポキシ樹脂で覆い、更に厚さ１２μｍのアルミニウム箔で覆った後、硬化させ、封止した。封止は、有機ＥＬ素子１０１を大気に接触させることなく、窒素雰囲気下のグローブボックス（純度９９．９９９％以上の高純度窒素ガスの雰囲気下）内で行った。【００９２】
（２）有機ＥＬ素子１０２の作製
有機ＥＬ素子１０１の作製において、基板と第１電極との間に、下記のようにして光散乱層を形成した以外は同様にして、有機ＥＬ素子１０２を作製した。【００９３】
散乱層調液として、屈折率２．４、平均粒径０．２５μｍのＴｉＯ２粒子（テイカ（株）製  ＪＲ６００Ａ）と、ポリエチレンテレフタレート樹脂の塩化メチレン溶液との固形分比率が５０ｖｏｌ％／５０ｖｏｌ％、固形分濃度が１５質量％となるように調整した。
その後、疎水性ＰＶＤＦ  ０．４５μｍフィルター（ワットマン社製）にて濾過し、目的の分散液を得た。
上記分散液を、スピン塗布（１０００ｒｐｍ、３０秒）にて基板上に回転塗布した後、乾燥（８０℃、２分）して、層厚０．５μｍの光散乱層を形成した。【００９４】
（３）有機ＥＬ素子１０３の作製
有機ＥＬ素子１０２の作製において、ポリエチレンテレフタレート樹脂をポリカーボネート樹脂に置き換えた以外は同様にして、有機ＥＬ素子１０３を作製した。【００９５】
（４）有機ＥＬ素子１０４の作製
有機ＥＬ素子１０２の作製において、ポリエチレンテレフタレート樹脂をポリ塩化ビニル樹脂に置き換えた以外は同様にして、有機ＥＬ素子１０４を作製した。【００９６】
（５）有機ＥＬ素子１０５の作製
有機ＥＬ素子１０２の作製において、ポリエチレンテレフタレート樹脂をポリメチルメタクリレート樹脂に置き換えた以外は同様にして、有機ＥＬ素子１０５を作製した。【００９７】
（６）有機ＥＬ素子１０６の作製
有機ＥＬ素子１０２の作製において、ポリエチレンテレフタレート樹脂をポリシロキサンに置き換え、光散乱層の硬化条件を１２０℃／５分、２５０℃／５分とした以外は同様にして、有機ＥＬ素子１０６を作製した。
ポリシロキサン構造を生成する素材としては、信越化学工業（株）製、Ｘ−４０−９２３８（完全無機系）を使用した。【００９８】
（７）有機ＥＬ素子１０７の作製
有機ＥＬ素子１０６の作製において、ポリシロキサンをアクリロイル基を有するポリシロキサン化合物に置き換えた以外は同様にして、有機ＥＬ素子１０７を作製した。
アクリロイル基を有するポリシロキサン構造を生成する素材としては、ＡＰＭ社製、ＥＤ２３０ＡＬ（有機無機ハイブリッド樹脂）を使用した。【００９９】
（８）有機ＥＬ素子１０８の作製
有機ＥＬ素子１０６の作製において、ポリシロキサンをエポキシ基を有するポリシロキサン化合物に置き換えた以外は同様にして、有機ＥＬ素子１０８を作製した。
エポキシ基を有するポリシロキサン構造を生成する素材としては、信越化学工業（株）製、Ｘ−４１−１０５３を使用した。【０１００】
（９）有機ＥＬ素子１０９の作製
有機ＥＬ素子１０６の作製において、ポリシロキサンをブロック化イソシアネートを有するポリシロキサン化合物に置き換えた以外は同様にして、有機ＥＬ素子１０９を作製した。
ブロック化イソシアネートを有するポリシロキサン構造を生成する素材としては、ＪＳＲ（株）製、有機無機ハイブリッドコート剤＃２０８７を使用した。【０１０１】
（１０）有機ＥＬ素子１１０の作製
有機ＥＬ素子１０６の作製において、ポリシロキサンをアクリロイル基を有するポリシロキサン化合物に置き換えた以外は同様にして、有機ＥＬ素子１１０を作製した。
アクリロイル基を有するポリシロキサン構造を生成する素材としては、ＪＳＲ（株）製、グラスカ（有機−無機ハイブリッド系）を使用した。【０１０２】
（１１）有機ＥＬ素子１１１の作製
有機ＥＬ素子１１０の作製において、光散乱層の硬化条件を下記のように変更した以外は同様にして、有機ＥＬ素子１１１を作製した。【０１０３】
硬化は、１２０℃／５分で乾燥後、基板を２５℃まで徐冷し、真空紫外線照射装置内で、塗布面に真空紫外線照射による改質処理を施すことにより行った。
真空紫外線照射装置の光源としては、１７２ｎｍの真空紫外線を照射する二重管構造を有するＸｅエキシマランプを用いた。【０１０４】
≪有機ＥＬ素子の評価≫
（１）粒子分散性
粒子分散性とは、光散乱粒子とポリマーとの混合度合いを表す指標である。光散乱粒子は、ポリマーに均一に分散されているのがよく、凝集が起こったり、層内で上下方向に偏ったり、斑状構造ができたりするものは好ましくない。
そこで、作製した各有機ＥＬ素子について、光散乱層まで塗設した基板を、光学顕微鏡を用いて倍率１０倍で確認し、下記の評価基準に従って目視評価した。なお、ランク３を合格とした。
評価結果を表１に示す。【０１０５】
３：均一に分散している
２：僅かな凝集が見られる
１：強い凝集や斑状構造が見られる【０１０６】
（２）成膜性
成膜性とは、光散乱層塗布液をガラス基板上に塗設したときの状態を表す指標である。
光散乱層は、均一に塗設されていることが好ましく、塗布ムラ、ハジキ、スジ等が発生すると、光散乱層本来の機能が発現されないだけでなく、有機ＥＬ素子自体の発光効率が低下してしまうことがある。
そこで、作製した各有機ＥＬ素子について、光散乱層の成膜状態を、下記の評価基準に従って目視評価した。なお、ランク３を合格とした。
評価結果を表１に示す。【０１０７】
３：塗布ムラ、ハジキ、スジ等の塗布故障がない
２：僅かに塗布故障がある
１：実用に耐えない塗布故障がある【０１０８】
（３）耐薬品性
有機ＥＬ素子を作製するには、第１電極（陽極：ＩＴＯ等）のパターニングが必要になる。パターニングには、強酸（塩酸）や強アルカリ（水酸化ナトリウム）を使用する。また、洗浄を行う場合、強アルカリタイプの洗浄液を使用することもある。その作業により、膜がダメージを受けて剥がれることがある。光散乱層の膜が剥がれてしまうと、その後に成膜する層に悪影響を及ぼしてしまい、性能が低下することがある。
そこで、作製した各有機ＥＬ素子について、光散乱層まで塗設した基板を塩酸１５質量％溶液、水酸化ナトリウム２質量％溶液に、それぞれ２分間浸しながら撹拌して、下記評価基準に従って目視評価した。なお、ランク３を合格とした。
評価結果を表１に示す。【０１０９】
３：塗膜にダメージがない
２：エッジ部分が剥がれている
１：中央部分まで剥がれている【０１１０】
（４）吸光度
発光層で発生した光は、基板を通して外部に放射される。しかし、途中で光の通過を遮られた場合、発光層で効率よく光が発生しても、発光効率としては低下することになる。このため、吸光度は重要な指標となる。吸光度が大きいということは、光の吸収が大きいということであり、性能低下の大きな要因となる。
そこで、作製した各有機ＥＬ素子について、日立ハイテクノロジーズ社製、Ｕ−３９００Ｈを用いて、光散乱層まで成膜した基板の吸光度を測定した。吸光度は、積分球を使用して透過光、反射光を測定し、それらの差し引きから算出した。波長５５０ｎｍのときの値で１０％以下を合格とした。
測定結果を表１に示す。【０１１１】
（５）発光効率比（電力効率比）
作製した各有機ＥＬ素子について、室温（２５℃）で、２．５ｍＡ／ｃｍ２の定電流密度条件下による点灯を行い、分光放射輝度計ＣＳ−２０００（コニカミノルタ社製）を用いて、各素子の発光輝度を測定し、当該電流値における発光効率（電力効率）を求めた。なお、発光効率は、有機ＥＬ素子１０６の発光効率を１００とする相対値で示した。
測定結果を表１に示す。【０１１２】
【表１】
2014136723.tif 000003
【０１１３】
（６）まとめ
表１から明らかなように、本発明の有機ＥＬ素子１０７〜１１１は、比較例の有機ＥＬ素子１０１〜１０６と比較して、光散乱層における粒子分散性、成膜性、耐薬品性及び吸光度、有機ＥＬ素子における発光効率の全てにおいて、優れていることがわかる。
以上から、基板と第１電極との間に、バインダー中に光散乱粒子を分散させた光散乱層を設け、バインダーがポリシロキサン構造に少なくとも１種のアルキル基以外の有機基を有する有機無機ハイブリッドポリマーからなり、また、光散乱層の作製に際し、１００〜２８０℃の範囲内で加熱する工程、又は１５０〜２３０ｎｍの範囲内の波長のエキシマ光を照射する工程とを有することが、光透過性を損なうことなく、導波損失を低減し、光取り出し効率を向上させることに有用であることが確認できた。【０１１４】
［実施例２］
≪有機ＥＬ素子の作製≫
（１）有機ＥＬ素子２０１の作製
実施例１の有機ＥＬ素子１０９の作製において、光散乱層と第１電極との間に、下記のようにして平滑層を形成した以外は同様にして、有機ＥＬ素子２０１を作製した。【０１１５】
平滑層調液として、平均粒径１０ｎｍのナノＴｉＯ２分散液（テイカ（株）製  ＴＳ−０６３）とポリエチレンテレフタレート樹脂の塩化メチレン溶液との固形分比率が４０ｖｏｌ％／６０ｖｏｌ％、固形分濃度が１５質量％となるように調整した。
その後、疎水性ＰＶＤＦ  ０．４５μｍフィルター（ワットマン社製）にて濾過し、目的の分散液を得た。
上記分散液をスピン塗布（８００ｒｐｍ、３０秒）にて基板上に回転塗布した後、乾燥（８０℃、２分）して、層厚０．６μｍの平滑層を形成した。【０１１６】
（２）有機ＥＬ素子２０２の作製
有機ＥＬ素子２０１の作製において、ポリエチレンテレフタレート樹脂をポリカーボネート樹脂に置き換えた以外は同様にして、有機ＥＬ素子２０２を作製した。【０１１７】
（３）有機ＥＬ素子２０３の作製
有機ＥＬ素子２０１の作製において、ポリエチレンテレフタレート樹脂をポリ塩化ビニル樹脂に置き換えた以外は同様にして、有機ＥＬ素子２０３を作製した。【０１１８】
（４）有機ＥＬ素子２０４の作製
有機ＥＬ素子２０１の作製において、ポリエチレンテレフタレート樹脂をポリメチルメタクリレート樹脂に置き換えた以外は同様にして、有機ＥＬ素子２０４を作製した。【０１１９】
（５）有機ＥＬ素子２０５の作製
有機ＥＬ素子２０１の作製において、ポリエチレンテレフタレート樹脂をポリシロキサンに置き換え、平滑層の硬化条件を１２０℃／５分、２５０℃／５分とした以外は同様にして、有機ＥＬ素子２０５を作製した。
ポリシロキサン構造を生成する素材としては、信越化学工業（株）製、Ｘ−４０−９２３８（完全無機系）を使用した。【０１２０】
（６）有機ＥＬ素子２０６の作製
有機ＥＬ素子２０１の作製において、光散乱層及び平滑層のバインダーをアクリロイル基を有するポリシロキサン化合物に置き換え、平滑層の硬化条件を１２０℃／５分、２５０℃／５分とした以外は同様にして、有機ＥＬ素子２０６を作製した。
アクリロイル基を有するポリシロキサン構造を生成する素材としては、ＪＳＲ（株）製、グラスカ（有機−無機ハイブリッド系）を使用した。【０１２１】
（７）有機ＥＬ素子２０７の作製
有機ＥＬ素子２０６の作製において、平滑層の硬化条件を下記のように変更した以外は同様にして、有機ＥＬ素子２０７を作製した。【０１２２】
硬化は、１２０℃／５分で乾燥後、基板を２５℃まで徐冷し、真空紫外線照射装置内で、塗布面に真空紫外線照射による改質処理を施すことにより行った。
真空紫外線照射装置の光源としては、１７２ｎｍの真空紫外線を照射する二重管構造を有するＸｅエキシマランプを用いた。【０１２３】
≪有機ＥＬ素子の評価≫
（１）粒子分散性、成膜性、耐薬品性及び発光効率
実施例１と同様にして、平滑層における粒子分散性、成膜性及び耐薬品性と、有機ＥＬ素子における発光効率を評価、測定した。
評価結果を表２に示す。【０１２４】
【表２】
2014136723.tif 000004
【０１２５】
（２）まとめ
表２から明らかなように、有機ＥＬ素子２０５〜２０７は、有機ＥＬ素子２０１〜２０４と比較して、平滑層の粒子分散性、成膜性及び耐薬品性、有機ＥＬ素子の発光効率の全てにおいて優れていることが明らかである。
以上から、平滑層材料として、ポリシロキサン構造に少なくとも１種のアルキル基以外の有機基を有する有機無機ハイブリッドポリマーを用いることが、より光取り出し効率を向上させることに有用であることがわかる。【０１２６】
［実施例３］
≪有機ＥＬ素子の作製≫
（１）有機ＥＬ素子３０１〜３０４の作製
有機ＥＬ素子２０７の構成を基本とし、光散乱層及び平滑層の屈折率が表３に記載の屈折率となるようにそれぞれの分散液を調製し、有機ＥＬ素子３０１〜３０４を作製した。【０１２７】
（２）有機ＥＬ素子３０５の作製
有機ＥＬ素子３０４の作製において、第１電極をＩＴＯからＡｇ（厚さ５ｎｍ）に変更した以外は同様にして、有機ＥＬ素子３０５を作製した。【０１２８】
≪有機ＥＬ素子の評価≫
（１）発光効率
実施例１と同様にして、作製した各有機ＥＬ素子について、発光効率を測定した。
なお、発光効率は、有機ＥＬ素子３０１の発光効率を１００とする相対値で示した。
測定結果を表３に示す。【０１２９】
【表３】
2014136723.tif 000005
【０１３０】
（２）まとめ
表３から明らかなように、有機ＥＬ素子３０４及び３０５は、有機ＥＬ素子３０１〜３０３と比較して、発光効率に優れていることがわかる。
以上から、光散乱層及び平滑層の屈折率をいずれも１．７〜２．０の範囲内とすることが、十分な散乱効果を有し、より光取り出し効率を向上させることに有用であることがわかる。
【産業上の利用可能性】
【０１３１】
本発明は、光透過性を損なうことなく、導波損失を低減し、光取り出し効率を向上させる有機ＥＬ素子を提供することに、特に好適に利用することができる。
【符号の説明】
【０１３２】
１００，２００  有機ＥＬ素子
１０２  第２電極（金属電極）
１０４  有機機能層
１０６  第１電極（透明電極）
１０８  透明基板
１２０，２２０  光散乱層
１２２，２２２  光散乱粒子
２３０  平滑層
２３２  高屈折粒子
３００  有機ＥＬ素子
３０２  金属電極
３０４  有機機能層
３０６  透明電極
３０８  透明基板
３１０ａ，３１０ｂ，３１０ｃ，３１０ｄ，３１０ｅ  光
【図１】
2014136723.tif 000006
【図２】
2014136723.tif 000007
【図３】
2014136723.tif 000008
【図４】
2014136723.tif 000009
【図５】
2014136723.tif 000010
【国際調査報告】
2014136723.tif 000011
2014136723.tif 000012
2014136723.tif 000013